【事件の表示】
　特許第２５８９０４３号「紫外線吸収性石英エンベロープを有する高温ランプ」の特許に対する特許異議の申立てについて、次のとおり決定する。
【結　論】
　訂正を認める。
　特許第２５８９０４３号の特許を維持する。
【理　由】
 I．手続きの経緯
　本件特許第２５８９０４３号に係る発明についての出願は、平成５年２月２４日（優先権主張１９９２年２月２８日、米国）に特許出願され、平成８年１２月５日にその発明についての特許権の設定登録がなされ、その後、異議申立人関口好一により特許異議の申し立てがなされ、取消理由通知がなされ、その指定期間内である平成10年9月11日に訂正請求がなされたものである。
II．訂正の適否の判断
１訂正の内容
　特許権者が求めている訂正の内容は以下の通りである。
　訂正事項ａ）
　特許明細書中の「【請求項５】紫外線および可視光の両方を発光する光源を有するランプであって、前記光源がエンベロープで囲まれ、前記エンベロープは、合計重量部が少なくとも２５００ｐｐｍの二酸化チタンおよび酸化セリウムで同時ドープされた、前記紫外線の少なくとも一部分を吸収する紫外線吸収性かつ可視光透過性の溶融石英エンベロープであり、前記エンベロープの温度がランプ点灯中に５００℃以上になることを特徴とする前記ランプ。」を、「【請求項５】紫外線及び可視光の両方を発生する光源を有するランプであって、前記光源がエンベロープで囲まれ、前記エンベロープは、合計重量部が少なくとも２５００ｐｐｍの二酸化チタンおよび酸化セリウムで同時ドープされた、前記光源から放出される２２０〜３４０ｎｍの前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。」と訂正する。
　訂正事項ｂ）
　特許明細書中の「【請求項６】紫外線および可視光の両方を発生する光源を有するランプであって、前記光源がエンベロープで囲まれ、前記エンベロープが二酸化チタンと共に少なくとも約２０００ｐｐｍの酸化セリウムで同時ドープされた、２２０〜３４０ｎｍの波長の前記紫外線の少なくとも一部分を吸収する紫外線吸収性かつ可視光透過性の溶融石英エンベロープであり、前記エンベロープの温度がランプ点灯中に５００℃以上になることを特徴とする前記ランプ。」を、【請求項６】紫外線および可視光の両方を発生する光源を有するランプであって、前記光源がエンベロープで囲まれ、前記エンベロープが二酸化チタンと共に少なくとも約２０００ｐｐｍの酸化セリウムで同時ドープされた、前記光源から放出される２２０〜３４０ｎｍの前記紫外線の少なくとも８０％を吸収する紫外線吸収性かつ可視光透過性の溶融石英エンベロープであり、前記エンベロープの温度が５００℃以上になることを特徴とする前記ランプ。」と訂正する。
　
２訂正の目的の適否、新規事項の有無及び拡張・変更の存否
　上記訂正事項ａ）は、請求項５における「前記紫外線の少なくとも一部分を吸収する紫外線吸収性かつ可視光透過性の溶融石英エンベロープ」との記載を「前記光源から放出される２２０〜３４０ｎｍの前記紫外線の少なくとも８０％を吸収する紫外線吸収性かつ可視光透過性の溶融石英エンベロープ」に限定したものであり、この訂正は、出願当初の願書に添付した図面１に記載された事項に基づくものである。したがって、上記訂正は特許請求の範囲の減縮を目的とするものであって、新規事項の追加に該当せず、また、実質上特許請求の範囲を拡張し、変更するものでもない。
訂正事項ｂ）は、請求項６における「２２０〜３４０ｎｍの波長の前記紫外線の少なくとも一部分を吸収する紫外線吸収性かつ可視光透過性の溶融石英エンベロープ」との記載を「前記光源から放出される２２０〜３４０ｎｍの前記紫外線の少なくとも８０％を吸収する紫外線吸収性かつ可視光透過性の溶融石英エンベロープ」に限定したものであり、該訂正は、出願当初の願書に添付した図面１に記載された事項に基づくものであり、該訂正は特許請求の範囲の減縮を目的とするものであって、新規事項の追加に該当せず、また、実質上特許請求の範囲を拡張し、変更するものでもない。
　
３独立特許要件
（１）訂正明細書の請求項１乃至１１に係る発明
　訂正明細書の請求項１乃至１１に係る発明は、その特許請求の範囲の請求項１乃至１１に記載された以下のとおりのものと認められる。
【請求項１】紫外線および可視光の両方を発生する光源を有する白熱またはアーク放電ランプであって、前記光源がエンベロープで囲まれ、前記エンベロープが二酸化チタンおよび酸化セリウムで同時ドープされた、２２０〜３４０ｎｍの前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
【請求項２】紫外線および可視光の両方を発生するタングステンフィラメント光源を有する白熱電灯であって、前記光源がエンベロープ内に気密封止されており、前記エンベロープが二酸化チタンおよび酸化セリウムで同時ドープされた、前記光源から放出される２２０〜３４０ｎｍの前記紫外線の少なくとも８０％を吸収する溶融石英エンベロープであり、前記エンベロープの温度がランプの点灯中に５００℃以上になり、少なくとも１種のハロゲンが前記エンベロープ内に封入されており、前記酸化セリウムが実質的にＣｅＯ２，Ｃｅ２Ｏ３またはこれらの混合物であることを特徴とする前記白熱電球。
【請求項３】前記二酸化チタンおよび酸化セリウム中に存在するチタンおよびセリウムの合計量が前記溶融石英組成物の０．５重量％以下である請求項２に記載の白熱電球。
【請求項４】紫外線および可視光の両方を発生するアーク放電を密閉して囲む溶融石英アーク室を有するアーク放電ランプであって、前記アーク室がシュラウドによって包囲され、前記シュラウドが二酸化チタンおよび酸化セリウムで同時ドープされた、前記アーク放電から放出される２２０〜３４０ｎｍの前記紫外線の少なくとも８０％を吸収する溶融石英シュラウドであり、前記シュラウドの温度がランプ点灯中に５００℃以上になることを特徴とする前記アーク放電ランプ。
【請求項５】紫外線および可視光の両方を発生する光源を有するランプであって、前記光源がエンベロープで囲まれ、前記エンベロープは、合計重量部が少なくとも２５００ｐｐｍの二酸化チタンおよび酸化セリウムで同時ドープされた、前記光源から放出される２２０〜３４０ｎｍの前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
【請求項６】紫外線および可視光の両方を発生する光源を有するランプであって、前記光源がエンベロープで囲まれ、前記エンベロープが二酸化チタンと共に少なくとも約２０００ｐｐｍの酸化セリウムで同時ドープされた、前記光源から放出される２２０〜３４０ｎｍの前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
【請求項７】紫外線および可視光の両方を発生する光源を有するランプであって、前記光源は、エンベロープ内に少なくとも１種のハロゲンと共に気密封止されたフィラメントで構成されており、前記エンベロープは、合計重量部が少なくとも２５００ｐｐｍの二酸化チタンおよび酸化セリウムで同時ドープされた、２２０〜３４０ｐｐｍの波長の前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
【請求項８】前記エンベロープにドープされた前記二酸化チタンの量が約５００ｐｐｍ以下である請求項７記載のランプ。
【請求項９】紫外線および可視光の両方を発生する光源を有するランプであって、前記光源がエンベロープで囲まれ、前記エンベロープが二酸化チタンと共に酸化セリウムの形態の少なくとも約２０００ｐｐｍのセリウムで同時ドープされた、２２０〜３４０ｎｍの波長の前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
【請求項１０】紫外線および可視光の両方を発生する光源を有するランプであって、前記光源がエンベロープで囲まれ、前記エンベロープは、合計重量部が少なくとも２５００ｐｐｍの酸化物の形態のチタン及びセリウムで前記石英をドープすることにより形成された、２２０〜３４０ｎｍの波長の前記紫外線お８０％を吸収する紫外線吸収性かつ可視光透過性の溶融石英エンベロープであり、前記エンベロープの温度がランプ点灯中に５００℃以上になることを特徴とする前記ランプ。
【請求項１１】紫外線および可視光の両方を発生する光源を有するランプであって、前記光源がエンベロープで囲まれ、前記エンベロープは水素還元雰囲気中で作製されて、二酸化チタンの形態の約５００ｐｐｍ以下のチタンおよび酸化セリウムの形態の少なくとも約２０００ｐｐｍのセリウムで同時ドープされた、２２０〜３４０ｎｍの波長の前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
（２）引用刊行物記載の発明
  訂正明細書の請求項１乃至１１に係る発明に対して、当審が通知した取消理由で引用した刊行物１（特開昭５２−８２９２０号公報）には、「塩化チタン（酸化チタンの誤記と認められる。）または酸化セリウムのいずれか一方または両者を水に溶解し或いはアルコール分散液とし、これに水晶の微粉末を入れて十分攪拌混合した後、一旦脱水乾燥し、溶融管引きして酸化チタンまたは酸化セリウムのいずれか一方または両者を１０〜３００ｐｐｍ含有する透明石英ガラス質の水銀ランプ用インナーバルブを造る。」こと、また実施例３として「酸化チタンと酸化セリウムとを１：１の重量割合で混合した混合物が夫々５０ｐｐｍ、１００ｐｐｍ、３００ｐｐｍ含有する透明石英ガラスからなるインナーバルブを使用して水銀ランプを形成した。」、「第３図から明らかな如く、本発明のインナーバルブを取り付けた水銀ランプは波長２２０ミリミクロン以下の紫外線をほとんど放出していないことがわかる。」ことが図面とともに記載されている。
　同じく刊行物２（特開昭６３−８０４５８号公報）には、「一般に紫外線を放射させない技術としては発光管を形成する石英ガラスの表面もしくは内部に紫外線を透過させない物質を塗布もしくはドープすることにより行われるが、このような紫外線を透過させない物質としてはＴｉＯ２，ＣｅＯ２等が知られている。ＴｉＯ２をドープした石英管はオゾンレス管と呼ばれる名称からもわかる通り、波長が２２０ｎｍ以下の光をカットし、オゾンの生成を防止するものであるが、波長が２２０ｎｍ以上の紫外線のカットは不十分であり透過してしまう。その点ＣｅＯ２は波長が３４０ｎｍ以下の紫外線をカットできるので、紫外線全体をカットする場合に有効な物質である。従って、波長が３４０ｎｍ以下の紫外線を透過させない放電灯は石英にＣｅＯ２をドープした発光管が用いられるが・・・・技術的にも経済的にも困難な点が多々ある。」（公報１頁右欄１６行〜同頁左上欄１４行）こと、「本発明の発光管用石英は、石英ガラスよりなる発光管の外壁および／または内壁にセリウムアルコレート溶液が塗布されて焼成され、これにより形成されたＣｅＯ２層の厚さが０．２５〜０．３５μｍであることを特徴とする。」（公報２頁右上欄７〜１２行）ことが記載されている。
　同じく刊行物３（Ｊｏｕｒｎａｌ　ｏｆ　Ｎｏｎ−Ｃｒｙｓｔａｌｌｉｎｅ　Ｓｏｌｉｄｓ　５２（１９８２））には「Ｔｉドープシリカガラスは約２００ｎｍに強い吸収を有する。２１０ｎｍ以下の波長は２００ｐｐｍのＴｉＯ２で遮断できる。」（３３８頁５〜１０行）こと、また、「６．５ｍｏｌ／１ＣｅＯ２以下をドープしたシリカガラスは着色せず、ＣｅＯ２濃度の増加とともに吸収が増し３２０ｎｍで強い吸収ピークを示す。（ｆｉｇ．２参照）。」（３３９頁９〜１２行）こと、「Ｃｅ３+の一部がＣｅ４+に酸化された後は、２００〜３２０ｎｍの範囲の吸収がより強くなる。・・・４価のセリウムイオンの紫外線吸収性は殆どのガラスの紫外線吸収限界を完全にカバーする。」（３４１頁１〜６行）ことが記載されている。
　同じく刊行物４（特公昭５９−４６８８９号公報）には、「数種の型の電灯が、石英ガラスの電灯容器を有する。そのような電灯容器は、電灯の作動中、高温（例えば４００℃を越す温度）を受けやすい場合に一般に用いられる。これらの電灯の例は、水銀蒸気放電灯及びハロゲン白熱灯である。作動中、電灯は電磁放射を放射する。実際にはこの放射の一部分を吸収することがしばしば望ましい。これらは、その電灯の放射スペクトルすなわち発光スペクトルが短波長の紫外（ＵＶ）放射のような危険な放射を含むため、又は電灯がある一定の色の光を放出しなければならないために望ましいことである。放射の一部分を吸収するのに、選択的に作動するフィルタを用いることができる。もっと簡単な解決は、その電灯の発光スペクトルの一部を選択的に吸収する石英ガラスからその電灯容器を製造することであろう。・・・石英に対して０〜０．２重量％のＣｅＯ２を添加すること、その石英が紫外放射を吸収するということ、・・・が知られている。」（公報１頁右欄１１〜３５行）ことが記載されている。
　同じく刊行物５（特開平３−１０１０４５号公報）には、第１図に「アーク室がシュラウドによって包囲されたランプ」が記載されている。
（４）対比・判断
（請求項１について）
　請求項１に係る発明と刊行物１乃至５記載の発明とを対比すると、刊行物１には、紫外線および可視光の両方を発生する光源を有する水銀ランプであって前記光源が、エンベロープで囲まれ、前記エンベロープが１０〜８００ｐｐｍの二酸化チタンおよび酸化セリウムで同時ドープされている溶融石英エンベロープであって、波長２２０ミクロン以下の紫外線の放出を防止することを特徴とする水銀ランプは記載されているが、以下の（１）、（２）の点については記載されていないばかりでなく示唆する記載もない。
（１）エンベロープが「二酸化チタンおよび酸化セリウムで同時ドープされた、２２０〜３４０ｎｍの前記紫外線の少なくとも８０％を吸収する紫外線吸収性かつ可視光透過性の溶融石英エンベロープ」である点。
（２）エンベロープの温度が「ランプ点灯中に５００℃以上となる」点。
　また請求項１に係る発明と、刊行物２に記載された発明とを対比すると、刊行物２には、ＴｉＯ２をドープした石英管、ＣｅＯ２をドープした石英管あるいは石英ガラスよりなる発光管の外壁および／または内壁にセリウムアルコレート溶液を塗布し焼成形成しＣｅＯ２層の厚さを０．２５〜０．３５μｍとした石英管が、またＣｅＯ２が３４０ｎｍ以下の紫外線をカットすることが記載されているが、エンベロープを「二酸化チタンおよび酸化セリウムで同時ドープされた２２０〜３４０ｎｍの前記紫外線の少なくとも８０％を吸収する紫外線吸収性かつ可視光透過性の溶融石英エンベロープ」とする点は何ら記載されていない。
　また、刊行物４には、石英ガラス製の容器が水銀蒸気放電灯及びハロゲン白熱電灯の電灯容器に使用されること、このハロゲン白熱電灯の電灯容器は作動中は、約４００〜６００℃の高温になることが記載されているから、上記（２）の構成は記載されているものと認められるが、上記（１）の構成については何ら記載されていない。
　したがって、刊行物１には、「紫外線および可視光の両方を発生する光源を有する水銀ランプであって前記光源が、エンベロープで囲まれ、前記エンベロープが１０〜８００ｐｐｍの二酸化チタンおよび酸化セリウムで同時ドープされている溶融石英エンベロープであって、波長２２０ミクロン以下の紫外線の放出を防止することを特徴とする水銀ランプ」が記載され、刊行物２にはＣｅＯ２が３４０ｎｍ以下の紫外線カットに有効であるとの記載が、また、刊行物４に、ランプ点灯中に５００℃以上となるエンベロープの記載があるからといって、ただちに、ＴｉＯ２とＣｅＯ２とを８００ｐｐｍ以上ドープすると具合が悪い旨の記載がある刊行物１記載の発明に刊行物２及び刊行物４記載の発明を適用し、請求項１に係る発明のようにすることは、当業者にとって容易に想到できるものではない。
（請求項２について）
　請求項２に係る発明と刊行物１乃至４に記載された発明と対比すると、刊行物１乃至４に記載された発明は、請求項２に係る発明の構成である、エンベロープが「二酸化チタンおよび酸化セリウムで同時ドープされた、２２０〜３４０ｎｍの前記紫外線の少なくとも８０％を吸収する紫外線吸収性かつ可視光透過性の溶融石英エンベロープ」である構成を備えていない。
　したがって、請求項２に係る発明は、上記構成を備えていない刊行物１乃至４記載の発明に基づいて当業者が容易に想到できるものではない。
（請求項３について）
　請求項３に係る発明は、請求項２に係る発明をさらに限定したものであるから、請求項２に係る発明についての判断と同様の理由により、刊行物記載の発明に基づいて当業者が容易に想到できるものではない。
（請求項４について）
　アーク室がシュラウドによって包囲されているアーク放電ランプは刊行物５に記載されているが、刊行物１乃至５には、請求項４に係る発明の構成要件である「シュラウドが二酸化チタンおよび酸化セリウムで同時ドープされた、前記アーク放電から放出される２２０〜３４０ｎｍの前記紫外線の少なくとも８０％を吸収する溶融石英シュラウド」である構成を備えていない。
　したがって、請求項４に係る発明は、上記構成を備えていない刊行物１乃至５記載の発明に基づいて当業者が容易に想到できるものではない。
（請求項５について）
　酸化セリウムを重量０．２５％含有させ紫外線を吸収させることは、刊行物４に、ＣｅＯ２の濃度の増加とともに紫外線の吸収が増すことは、刊行物３に記載されているが、請求項５に係る発明の構成である、エンベロープは「合計重量部が少なくとも２５００ｐｐｍの二酸化チタンおよび酸化セリウムで同時ドープされた、前記光源から放出される２２０〜３４０ｎｍの前記紫外線の少なくとも８０％を吸収する溶融石英エンベロープ」である構成を備えていない。
　したがって、請求項５に係る発明は、上記構成を備えていない刊行物１乃至４記載の発明に基づいて当業者が容易に想到できるものではない。
（請求項６について）
　請求項６に係る発明と刊行物１乃至４記載の発明と対比すると、刊行物１乃至４記載の発明は、いづれも請求項６に係る発明の構成である、エンベロープが「二酸化チタンとともに少なくとも約２０００ｐｐｍの酸化セリウムで同時ドープされた、前記光源から放出される２２０〜３４０ｎｍの前記紫外線の少なくとも８０％を吸収する紫外線吸収性かつ可視光透過性の溶融石英エンベロープ」である構成を備えていない。
　したがって、請求項６に係る発明は、上記構成を備えていない刊行物１乃至４記載の発明に基づいて当業者が容易に想到できるものではない。
（請求項７について）
　請求項７に係る発明と刊行物１乃至４に記載された発明とを対比すると、刊行物１乃至４記載の発明は、いづれも請求項７に係る発明の構成であるエンベロープは、「合計重量部が少なくとも２５００ｐｐｍの二酸化チタンおよび酸化セリウムで同時ドープされた、２２０〜３４０ｐｐｍの波長の前記紫外線の少なくとも８０％を吸収する紫外線吸収性かつ可視光透過性の溶融石英エンベロープ」である構成を備えていない。
　したがって、請求項７に係る発明は、上記構成を備えていない刊行物１乃至４に記載された発明に基づいて当業者が容易に想到できるものではない。
（請求項８について）
　請求項８に係る発明は、請求項７に係る発明をさらに限定したものであるから、請求項７に係る発明についての判断と同様の理由により、刊行物記載の発明に基づいて当業者が容易に想到できたるものではない。
（請求項９について）
　請求項９に係る発明と刊行物１乃至４に記載された発明とを対比すると、刊行物１乃至４記載の発明は、請求項９に係る発明の構成であるエンベロープが「二酸化チタンと共に酸化セリウムの形態の少なくとも約２０００ｐｐｍのセリウムで同時ドープすることにより形成された、２２０〜３４０ｎｍの波長の紫外線の８０％を吸収する紫外線吸収性かつ可視光透過性の溶融石英エンベロープ」である構成を備えていない。
　したがって、請求項９に係る発明は、上記構成を備えていない刊行物１乃至４記載の発明に基づいて当業者が容易に想到できるものではない。
（請求項１０について）
　請求項１０に係る発明と刊行物１乃至４に記載された発明とを対比すると、刊行物１乃至４記載の発明は、請求項１０に係る発明の構成であるエンベロープが「合計重量部が少なくとも２５００ｐｐｍの酸化物の形態のチタン及びセリウムで前記石英をドープすることにより形成された、２２０〜３４０ｐｐｍの波長の前記紫外線を８０％を吸収する紫外線吸収性かつ可視光透過性の溶融石英エンベロープ」である構成を備えていない。
　したがって、請求項１０に係る発明は、上記構成を備えていない刊行物１乃至４記載の発明に基づいて当業者が容易に想到できるものではない。
（請求項１１について）
　請求項１１に係る発明と刊行物１乃至４に記載された発明とを対比すると、刊行物１乃至４記載の発明は、請求項１１に係る発明の構成であるエンベロープは「水素還元雰囲気で作製されて、二酸化チタンの形態の約５００ｐｐｍ以下のチタンおよび酸化セリウムの形態の少なくとも約２０００ｐｐｍのセリウムで同時ドープされた、２２０〜３４０ｎｍの波長の前記紫外線の少なくとも８０％を吸収する紫外線吸収性かつ可視光透過性の溶融石英エンベロープ」である構成を備えていない。
　したがって、請求項１１に係る発明は、いづれも上記構成を備えていない刊行物１乃至４記載の発明に基づいて当業者が容易に想到できるものではない。　
　したがって、本件請求項１乃至１１に係る発明は特許出願の際独立して特許を受けることができるものである。
４むすび
　以上のとおりであるから、上記訂正は、特許法第１２０条の４第２項及び第３項において準用する第１２６条第２〜４項の規定に適合するので、当該訂正を認める。
III．特許異議の申立てについて
１．申し立て理由の概要
　本件請求項１〜１１に係る発明は、甲第１〜５号証に記載された発明に基づいて当業者が容易に想到できる発明であり、特許法第２９条第２項の規定により特許を受けることができないので、本件発明に係る特許は取り消されるべきものである。
２．判断
　本件請求項１乃至１１に係る発明は、上記II．３．（３）で示したように、取消理由通知で示した刊行物に記載された発明から容易に発明をすることができたものとすることはできない。
　また、他に本件請求項１乃至１１に係る発明の特許を取り消すべき理由を発見しない。
　よって、結論のとおり決定する。
　
【異議決定日】
平成１２年２月２２日（２０００．２．２２）
【訂正の要旨】
ａ．特許明細書中の「【請求項５】　紫外線および可視光の両方を発生する光源を有するランプであって、前記光源がエンベロープで囲まれ、前記エンベロープは、合計重量部が少なくとも２５００ｐｐｍの二酸化チタンおよび酸化セリウムで同時ドープされた、前記紫外線の少なくとも一部分を吸収する紫外線吸収性かつ可視光透過性の溶融石英エンベロープであり、前記エンベロープの温度がランプ点灯中に５００℃以上になることを特徴とする前記ランプ。」を、「【請求項５】　紫外線および可視光の両方を発生する光源を有するランプであって、前記光源がエンベロープで囲まれ、前記エンベロープは、合計重量部が少なくとも２５００ｐｐｍの二酸化チタンおよび酸化セリウムで同時ドープされた、前記光源から放出される２２０〜３４０ｎｍの前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。」と訂正する。
　ｂ．特許明細書中の「【請求項６】　紫外線および可視光の両方を発生する光源を有するランプであって、前記光源がエンベロープで囲まれ、前記エンベロープが二酸化チタンと共に少なくとも約２０００ｐｐｍの酸化セリウムで同時ドープされた、２２０〜３４０ｎｍの波長の前記紫外線の少なくとも一部分を吸収する外紫線吸収性かつ可視光透過性の溶融石英エンベロープであり、前記エンベロープの温度がランプ点灯中に５００℃以上になることを特徴とする前記ランプ。」を、「【請求項６】　紫外線および可視光の両方を発生する光源を有するランプであって、前記光源がエンベロープで囲まれ、前記エンベロープが二酸化チタンと共に少なくとも約２０００ｐｐｍの酸化セリウムで同時ドープされた、前記光源から放出される２２０〜３４０ｎｍの前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。」と訂正する。
（５４）【発明の名称】
紫外線吸収性石英エンベロープを有する高温ランプ
（５７）【特許請求の範囲】
　【請求項１】　紫外線および可視光の両方を発生する光源を有する白熱またはアーク放電ランプであって、前記光源がエンベロープで囲まれ、前記エンベロープが二酸化チタンおよび酸化セリウムで同時ドープされた、２２０〜３４０ｎｍの前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
　【請求項２】　紫外線および可視光の両方を発生するタングステンフィラメント光源を有する白熱電球であって、前記光源がエンベロープ内に気密封止されており、前記エンベロープが二酸化チタンおよび酸化セリウムで同時ドープされた、前記光源から放出される２２０〜３４０ｎｍの前記紫外線の少なくとも８０％を吸収する溶融石英エンベロープであり、前記エンベロープの温度がランプの点灯中に５００℃以上になり、少なくとも１種のハロゲンが前記エンベロープ内に封入されており、前記酸化セリウムが実質的にＣｅＯ２、Ｃｅ２Ｏ３またはこれらの混合物であることを特徴とする前記白熱電球。
　【請求項３】　前記二酸化チタンおよび酸化セリウム中に存在するチタンおよびセリウムの合計量が前記溶融石英組成物の０．５重量％以下である請求項２に記載の白熱電球。
　【請求項４】　紫外線および可視光の両方を発生するアーク放電を密閉して囲む溶融石英アーク室を有するアーク放電ランプであって、前記アーク室がシュラウドによって包囲され、前記シュラウドが二酸化チタンおよび酸化セリウムで同時ドープされた、前記アーク放電から放出される２２０〜３４０ｎｍの前記紫外線の少なくとも８０％を吸収する溶融石英シュラウドであり、前記シュラウドの温度がランプ点灯中に５００℃以上になることを特徴とする前記アーク放電ランプ。
　【請求項５】　紫外線および可視光の両方を発生する光源を有するランプであって、前記光源がエンベロープで囲まれ、前記エンベロープは、合計重量部が少なくとも２５００ｐｐｍの二酸化チタンおよび酸化セリウムで同時ドープされた、前記光源から放出される２２０〜３４０ｎｍの前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
　【請求項６】　紫外線および可視光の両方を発生する光源を有するランプであって、前記光源がエンベロープで囲まれ、前記エンベロープが二酸化チタンと共に少なくとも約２０００ｐｐｍの酸化セリウムで同時ドープされた、前記光源から放出される２２０〜３４０ｎｍの前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
　【請求項７】　紫外線および可視光の両方を発生する光源を有するランプであって、前記光源は、エンベロープ内に少なくとも１種のハロゲンと共に気密封止されたフィラメントで構成されており、前記エンベロープは、合計重量部が少なくとも２５００ｐｐｍの二酸化チタンおよび酸化セリウムで同時ドープされた、２２０〜３４０ｎｍの波長の前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
　【請求項８】　前記エンベロープにドープされた前記二酸化チタンの量が約５００ｐｐｍ以下である請求項７記載のランプ。
　【請求項９】　紫外線および可視光の両方を発生する光源を有するランプであって、前記光源がエンベロープで囲まれ、前記エンベロープが二酸化チタンと共に酸化セリウムの形態の少なくとも約２０００ｐｐｍのセリウムで同時ドープされた、２２０〜３４０ｎｍの波長の前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
　【請求項１０】　紫外線および可視光の両方を発生する光源を有するランプであって、前記光源がエンベロープで囲まれ、前記エンベロープは、合計重量部が少なくとも２５００ｐｐｍの酸化物の形態のチタンおよびセリウムで前記石英をドープすることにより形成された、２２０〜３４０ｎｍの波長の前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
　【請求項１１】　紫外線および可視光の両方を発生する光源を有するランプであって、前記光源がエンベロープで囲まれ、前記エンベロープは、水素還元雰囲気中で作製されて、二酸化チタンの形態の約５００ｐｐｍ以下のチタンおよび酸化セリウムの形態の少なくとも約２０００ｐｐｍのセリウムで同時ドープされた、２２０〜３４０ｎｍの波長の前記紫外線の少なくとも８０％を吸収する紫外線吸収性かつ可視光透過性の溶融石英エンベロープであり、前記エンベロープの温度がランプ点灯中に５００℃以上になることを特徴とする前記ランプ。
【発明の詳細な説明】
　【０００１】
　【産業上の利用分野】
　この発明は、高温で点灯し、紫外線および可視光両方を発生する光源を、チタニアおよびセリアで同時ドープ（ｃｏｄｏｐｅ）した紫外線吸収性石英エンベロープで囲んだランプに関する。特に、この発明は、チタニアおよびセリアで同時ドープした紫外線吸収性溶融石英エンベロープで、紫外線および可視光両方を発生する光源を囲み、エンベロープの温度がランプの点灯中に５００℃以上になるランプに関する。
　【０００２】
　【従来の技術】
　溶融シリカすなわち溶融石英は、可視光の透過性にすぐれ、約１１００℃までの高い作動温度に耐えるので、ガス放電ランプやハロゲン白熱電球のような高光度ランプ用の、光透過性ガラス質エンベロープ材料として使用されている。ほとんどすべてのアーク放電ランプと多くの高光度フィラメントランプ、たとえばタングステン−ハロゲン電球は紫外線（ＵＶ）を発生するが、紫外線は、人の目や皮膚に有害であるばかりか、布、プラスチック類および塗料の退色、それにランプ取付け具やレンズに用いられている種々のプラスチックの黄変やくもりの原因となる。溶融石英は、紫外線をよく透過する材料であり、したがって溶融石英製のランプエンベロープ内に配置されたアークまたはフィラメント光源による紫外線の発生に対してなんの遮蔽作用もなさない。
　【０００３】
　このため、紫外線および可視光両方を発生する光源を、紫外線吸収材料すなわち紫外線吸収ドーパントを含有する溶融石英またはガラス製のガラス質エンベロープ内に配置して、ランプエンベロープ自身により光源からの紫外線を吸収するようにしたランプが開発されている。過去におけるこのような試みの具体例が、米国特許第２，８９５，８３９号、第３，１４８，３００号、第３，８４８，１５２号、第４，３０７，３１５号、第４，３６１，７７９号などに開示されている。しかし、ランプの点灯中に５００℃以上の温度に加熱され、波長２００〜３８０ｎｍのＵＶ放射線を吸収するが、３８０〜７５０ｎｍの可視光放射線をほとんど吸収しないランプエンベロープ用のガラス質材料が、依然として必要とされている。このような材料は均質で、無色のガラス材料でもなければならず、添加するドーパントは、そのドープされたランプエンベロープと、アーク放電灯およびハロゲン白熱電球両方に存在する金属ハロゲン化物その他の化学物質との化学反応を最小限にするか、なくすような種類および量でなければならない。材料を５００℃以上の温度で使用できる点もドーパントにより損なわれてはならず、さもないとその材料は高温ランプに役立たない。
　【０００４】
　【発明の概要】
　本発明者は、二酸化チタンおよび酸化セリウムの両方を紫外線（ＵＶ）吸収性ドーパントとして含有する溶融石英でつくったランプエンベロープが、高温で有効であり、可視光を透過し、紫外線を吸収し、その紫外線吸収が５００℃未満の温度より５００℃以上の温度で顕著であることを見出した。したがって、この発明は、紫外線を発生する光源を、二酸化チタンおよび酸化セリウムの両方を紫外線（ＵＶ）吸収性ドーパントとして含有する溶融石英の紫外線吸収性、可視光透過性エンベロープ内に密閉するかそれで包囲した構成の高温ランプを提供する。紫外線発生源は、電極間アーク放電または無電極アーク放電であるか、あるいは白熱フィラメントでもよい。ここで、溶融石英とは、９６重量％以上、好ましくは９９重量％以上の高いＳｉＯ２含量を有する石英を意味する。
　【０００５】
　【詳しい説明】
　二酸化チタンおよび酸化セリウムの両方の紫外線吸収剤で同時ドープされた溶融石英を製造するには、適当な量の高純度天然石英砂を、粉末形態の試薬級の二酸化チタン（ＴｉＯ２）および酸化セリウム（ＣｅＯ２）のアセトンスラリーと混合する。非ドープ溶融石英と、二酸化チタンおよび酸化セリウム同時ドープ溶融石英を形成するのに用いる、石英砂の代表的な純度レベルを下表に示す。
　【０００６】
　【表１】
　　　　
不純物元素
濃度（ｐｐｍ：重量）
　　　　　　Ａｌ　　　　　　　　　　１４．６
　　　　　　Ｃａ　　　　　　　　　　　０．４
　　　　　　Ｃｕ　　　　　　　　　　＜０．０５
　　　　　　Ｆｅ　　　　　　　　　　　０．２
　　　　　　Ｋ　　　　　　　　　　　　０．５
　　　　　　Ｌｉ　　　　　　　　　　　０．５
　　　　　　Ｍｇ　　　　　　　　　　＜０．１
　　　　　　Ｍｎ　　　　　　　　　　＜０．０３
　　　　　　Ｎａ　　　　　　　　　　　０．６
　　　　　　Ｔｉ　　　　　　　　　　　１．１
　　　　　　Ｚｒ　　　　　　　　　　　０．５
この純度の非ドープ溶融石英は、ランプエンベロープを作製するのに有用な管の形態で、ＧＥ　Ｌｉｇｈｔｉｎｇ社（米国オハイオ州クリーブランド所在）からＧＥ２１４　Ｆｕｓｅｄ　Ｑｕａｒｔｚの名称にて、入手できる。
　【０００７】
　同時ドープ石英を製造するには、石英砂、ＴｉＯ２およびＣｅＯ２のスラリーを均質になるまで粉砕し、得られる乾燥粉末を水素雰囲気中２０００℃で２時間溶融させて、同時ドープ溶融石英を形成した。非ドープ溶融石英および同時ドープ溶融石英両方からランプをつくった。二酸化チタンおよび酸化セリウムを含有する同時ドープ溶融石英のバッチを、上記手順により作製した。これらのバッチのチタンおよびセリウム含有量を、全石英組成物の百万重量部あたりの重量部（ｐｐｍ）で表示して、下記の表に示す。測定値は溶融石英中に存在する元素状のチタンおよびセリウムの量を示しているが、これらはそれぞれ二酸化チタンおよび酸化セリウムの形態で存在する。
　【０００８】
　【表２】
　　　　
バッチ
チタンの量
セリウムの量
　　　　　Ａ　　　　　　５００　　　　　２０００
　　　　　Ｂ　　　　　　５００　　　　　３０００
　　　　　Ｃ　　　　　　５００　　　　　４０００
　バッチＡを用いて、図５に示す形式のメタルハライドアーク放電ランプ用のランプエンベロープを作製した。このランプのアーク室壁部分の温度はランプ点灯中に約９２５℃に達する。バッチＢを用いて、図３に示す形式のタングステン−ハロゲン白熱電球のガラスエンベロープを作製した。このエンベロープの温度はランプの点灯中に、（ワット数に応じて）約５５０〜９００℃に達する。バッチＣは、図６に示す形式のシュラウド付きメタルハライドアーク放電ランプのシュラウド部分と、低電力タングステン−ハロゲン白熱電球とを作製した。これらでは、石英の温度が約５５０〜６５０℃に達する。
　【０００９】
　溶融石英中の二酸化チタンおよび酸化セリウムのドーパントの合計量は２つの因子によって決まる。１つの因子は、ランプエンベロープ内に封入された雰囲気または封入物と溶融石英中に存在するチタンおよびセリウムとの反応であり、もう１つは、ランプの点灯中に溶融石英が達する温度である。前者の場合、ランプエンベロープとの反応が原因で、色シフト、光束低下、ランプ寿命の短縮、失透が起こり、一方後者の場合、ドーパントの量を増すと、失透、ゆがみまたは垂れおよび溶融のせいで、溶融石英の有効作動温度が低下する。同時ドープされた溶融石英を形成するのに用いる二酸化チタンおよび酸化セリウムドーパントの最適量は、それぞれの場合に応じて決定する必要がある。限定されるわけではないが、１例を挙げると、溶融石英中のチタンおよびセリウム両方の合計量は、（ｉ）ランプ点灯中に同時ドープ石英の温度が約１１００℃に達する場合には、０．３重量％以下に、（ｉｉ）同温度が約８００℃の場合には、０．５重量％以下にしなければならない。もう一つ重要なこととして、石英中のチタンの原子価は＋４であって、＋２ではない。チタンの原子価が＋４未満（すなわちＴｉＯの場合のように＋２）であると、石英は、透明で光透過性であるのではなく、黒色になる。ＴｉＯ２の量の上限は、溶融石英製造方法により、ある程度制御される。同時ドープ溶融石英を水素還元性雰囲気で製造する場合、チタンが重量で５００ｐｐｍを越える（すなわち１０００ｐｐｍ）と、石英が黒化する。酸化セリウムとしては、Ｃｅ２Ｏ３、ＣｅＯ２またはこれらの混合物を使用することができる。なお、二酸化チタンおよび酸化セリウムのドーパントを、全量または一部、一種以上の適当な前駆物質、たとえば、アルコキシドのような有機金属化合物、ゾルまたはゲルで置換してもよい。
　【００１０】
　図１は、重量で５００ｐｐｍのチタンおよび４０００ｐｐｍのセリウムで同時ドープした溶融石英について、分光光度計を用いて、壁厚０．７ｍｍの溶融石英管を５０ｃｍの距離で測定した場合の紫外線透過スペクトルを２２０〜５００ｎｍの波長範囲にわたって石英温度の関数として示す。チタンおよびセリウムは石英中に二酸化チタンおよび酸化セリウムとして存在した。スペクトルは、ＵＶ感光性の光電子増倍管（フォトマルチプライヤ）検出管で、２２０〜５００ｎｍについて記録した。同時ドープ溶融石英の温度を上げると２３０〜２８０ｎｍのＵＶ吸収が著しく増加し、それに伴ってＵＶ透過率が減少することが明らかである。
　【００１１】
　図２は、図３に示すような反射器付きランプから前方に放出されるＵＶ放出スペクトルの測定値および計算値両方を示す。図３について説明すると、フィラメント１２とハロゲン封入ガス（図示せず）が溶融石英エンベロープ１１内に気密に封入されたハロゲン白熱電球１０を、前方光反射面２３を有するガラス反射器２２の後方突出ノーズ部分２０に挿入し、セメント２４で封着したものとして示してある。フィラメント１２は、当業者によく知られているように、ランプ１０の圧着シール部分１７のモリブデン箔シール１６、１６’により、外部リード２６、２６’に電気接続されている。反射器２２の最大内径は２インチである。図２のデータは、ランプエンベロープ１１をＧＥ２１４溶融石英ランプ管から、また５００ｐｐｍのチタンおよび４０００ｐｐｍのセリウムをそれぞれ二酸化チタンおよび酸化セリウムの形態で含有する同時ドープ溶融石英管から作製したランプ１０それぞれを、フィラメント温度２９３０゜Ｋで点灯したときのデータである。図２において、曲線Ａは、非ドープ石英ランプエンベロープについて、反射器２２の前方に投射される紫外線の測定値であり、曲線Ｂは、５００ｐｐｍのチタンおよび４０００ｐｐｍのセリウムで同時ドープされた溶融石英ランプエンベロープ１１について、非ドープエンベロープに関する透過率測定値に基づいて、計算したスペクトルである。ＵＶの放出量に大きな差があることが明らかである。さらに、非ドープ石英に関するＮＩＯＳＨ紅斑・結膜炎（ＮＩＯＳＨ　Ｅｒｙｔｈｅｒｍａ　ａｎｄ　Ｃｏｎｊｕｎｃｔｉｖｉｔｕｓ）値は０．６５時間に過ぎないのに、同時ドープ石英の場合のＮＩＯＳＨ紅斑・結膜炎値は１０時間であった。したがって、同時ドープ石英を用いたランプ−反射器アセンブリは、非ドープ石英を用いた同じアセンブリより１５倍安全である。ＮＩＯＳＨ紅斑・結膜炎値は、作業場での労働者に許容される照射量を表わす計算値であり、労働者のあびるＵＶレベルを示す。これは、アメリカ合州国政府公文書ＮＩＯＳＨ７３−１１０９”Ｃｒｉｔｅｒｉａ　ｆｏｒ　ａ　Ｒｅｃｏｍｍｅｎｄｅｄ　Ｓｔａｎｄａｒｄ，　Ｏｃｃｕｐａｔｉｏｎａｌ　Ｅｘｐｏｓｕｒｅ　ｔｏ　ＵＶ”、同国健康・教育・福祉省発行、１９７３年に規定されている。ここで言うＮＩＯＳＨ紅斑・結膜炎値は、発生紫外光束を紅斑および結膜炎、すなわち皮膚および目への被害について重み付けすることにより計算した、ＵＶ被爆時間に関する。この値が８時間以上でなければならない。測定値は分光パワー（マイクロワット／ｃｍ２／ｎｍ）で、これにＮＩＯＳＨ紅斑・結膜炎重み付け係数を掛けて、有効ＮＩＯＳＨ紅斑・結膜炎被爆時間を計算する。
　【００１２】
　図４は、非ドープのＧＥ２１４ランプ管と、重量で５００ｐｐｍのチタンおよび２０００ｐｐｍのセリウムを含有するように二酸化チタンおよび酸化セリウムで同時ドープされた溶融石英ランプ管とからそれぞれ作製した１００ワットのメタルハライドアーク放電ランプについての紫外線放出量を示すグラフである。ランプは図５に示した形式のものである。図５について説明すると、図示のアーク放電ランプ３０は、アーク室３２内に１対の離間した電極３６、不活性ガス、水銀および金属ハロゲン化物（図示せず）を封入した構成である。電極３６は一端が、ピンチシール端部３４に気密にピンチシールされたモリブデン箔シール３８に溶接されている。電極３６に電気を供給するための外部リード４０がモリブデン箔シール３８の他端に溶接されている。アーク室３２および管状部分３４は、当業界で周知のように、単一の溶融石英管から形成した。アーク室を排気し、封入ガスを充填し、排気管（図示せず）を切り取った後、排気切り取り部３３が残る。この形式のランプを、非ドープ溶融石英管と、前述したように二酸化チタンおよび酸化セリウムで同時ドープした溶融石英管両方から作製した。アーク室は、容積１ｃｃ、壁厚１ｍｍを有する２２ｍｍｘ１２ｍｍの楕円形であり、１対の電極、アルゴン、水銀そしてヨウ化ナトリウムおよびヨウ化スカンジウムの混合物を内部に含む。ランプを１００Ｖ、１．２Ａで点灯した。図４に両方のランプの紫外線放出スペクトルを示す。非ドープ溶融石英から作製したランプと、二酸化チタンおよび酸化セリウム両方で同時ドープした溶融石英から作製したランプとで、紫外線放出量に大きな違いがあることが明らかである。アーク室の壁はランプの点灯中約９００℃であった。ＵＶスペクトルは前記と同様に測定した。ＮＩＯＳＨ紅斑・結膜炎値を適用すると、同時ドープした溶融石英から作製したランプの許容被爆時間は、非ドープ溶融石英から作製したランプより２０倍長かった。
　【００１３】
　図６は、アーク放電ランプを同時ドープ溶融石英シュラウド内に収容したこの発明の別の実施例を示す。同時ドープ溶融石英シュラウドを用いると、シュラウドはアーク放電ランプの溶融石英エンベロープほど熱くならないので、溶融石英に比較的多量の二酸化チタンおよび酸化セリウムを添加することができる。図６について説明すると、メタルハライドアーク放電ランプ３０が、二酸化チタンおよび酸化セリウムで同時ドープされた溶融シリカで形成したエンベロープ５２からなるシュラウド５０内に気密に収容されているものとして示してある。エンベロープ５２は両端５４で、モリブデン箔シール５６をシールするピンチシールにより気密にシールされ、モリブデン箔シール５６の一端はランプリード４０に、他端は外部リード５８に接続されている。空間６０は真空であっても、一種以上の希ガス、窒素などの適当なガスを含有してもよい。シュラウドエンベロープ５２はランプの点灯中、ランプエンベロープ３２（８００〜１１００℃に達する）ほど熱くならない（５５０〜６５０℃程度）ので、前述したように、ランプエンベロープに添加できる量より多量のドーパントを添加することができる。この結果、ランプから放出され紫外線のより多くが吸収され、それに伴って、周囲の雰囲気に放出される紫外線量が少なくなる。シュラウドが同時ドープされていないこと以外は、図６に示すのと同じ形式の構成のランプは、現在商業的に使用されており、たとえば米国特許第４，９３５，６６８号に開示されている。さらに他の実施例では、ランプエンベロープおよびシュラウドの両方をこの発明による同時ドープ溶融石英で作ってもよく、この場合、周囲の雰囲気に放出される紫外線量がさらに少なくなる。
　【００１４】
　以上の説明はこの発明を具体的に説明するためのもので、発明の範囲を限定しようとするものではない。当業者には、アーク室をこの発明による同時ドープ溶融石英から形成した無電極アーク放電ランプのような、他の実施例も明らかである。さらに、この発明によれば、ランプには、薄膜光干渉フィルタをアークまたはフィラメント室の壁に配置し、放出される光の色を変えたり、赤外放射線を反射してフィラメントまたはアークに戻して、可視光を透過させることもできる。
【図面の簡単な説明】
　【図１】
　二酸化チタンおよび酸化セリウムで同時ドープした溶融石英の紫外線透過スペクトルを温度の関数として示すグラフである。
　【図２】
　非ドープ溶融石英および同時ドープした溶融石英のエンベロープをそれぞれ有する、図３に示すような反射器付きランプの紫外線放出スペクトルを示すグラフである。
　【図３】
　反射器付きランプの概略断面図である。
　【図４】
　非ドープ溶融石英および同時ドープした溶融石英のアーク室をそれぞれ有する、図５に示すようなメタルハライドアーク放電ランプの紫外線透過スペクトルを示すグラフである。
　【図５】
　典型的なメタルハライドアーク放電ランプの概略正面図である。
　【図６】
　この発明によるシュラウド付きアーク放電ランプの１例の概略正面図である。
　【符号の説明】
　１０　ハロゲン白熱電球
　１１　エンベロープ
　１２　フィラメント
　２２　反射器
　３０　メタルハライドアーク放電ランプ
　３２　アーク室
　３６　電極
　５０　シュラウド